(57)【要約】【課題】小型化が図れ、さらなる低インピーダンス特性を有する電解コンデンサを提供する。【解決手段】誘電体酸化皮膜を有する陽極と陰極との間にポリマーゲルのみからなる電極剥離層を形成した電解コンデンサであって、ポリマーゲルがポリアクリル酸エステルまたはポリメタクリル酸エステルからなるポリマーとイオン性液体からなる。【選択図】なし【特許請求の範囲】
【請求項１】
誘電体酸化皮膜を有する陽極と陰極との間にポリマーゲルのみからなる電極剥離層を形成した電解コンデンサであって、ポリマーゲルがポリアクリル酸エステルまたはポリメタクリル酸エステルからなるポリマーとイオン性液体からなる電解コンデンサ。
【請求項２】
イオン性液体が、ジシアナミドをアニオン成分とする塩である請求項１記載の電解コンデンサ。
【請求項３】
イオン性液体が下記式で示される非対称のカチオンをカチオン成分とする請求項２記載の電解コンデンサ。
【化１】
2008091590.tif 000012
（但し、式中、Ｒ１、Ｒ２はアルキル基、好ましくは、Ｒ１がメチル基、Ｒ２がエチル基、ブチル基である。）
【化２】
2008091590.tif 000013
（但し、式中、Ｒ１〜Ｒ４はアルキル基、好ましくは、Ｒ１がペンチル基でＲ２〜Ｒ４がエチル基、Ｒ１がヘキシル基でＲ２〜Ｒ４がエチル基またはブチル基である。）
【化３】
2008091590.tif 000014
（但し、式中、Ｒ１〜Ｒ４はアルキル基、好ましくは、Ｒ１がプロピル基、ブチル基、またはヘキシル基でＲ２がメチル基である。）
【化４】
2008091590.tif 000015
（但し、式中、Ｒ１〜Ｒ４はアルキル基、好ましくは、Ｒ１〜Ｒ３がヘキシル基でＲ２がデシル基である。）
【請求項４】
イオン性液体が１−エチル−３−メチルイミダゾリウムである請求項１乃至３いずれかに記載の電解コンデンサ。
【請求項５】
１−エチル−３−メチルイミダゾリウムの２５〜４００ｗｔ％のスルホランを含む請求項４に記載の電解コンデンサ。
【請求項６】
ポリマーがメタクリル酸２−ヒドロキシルエチルである請求項１乃至５いずれかに記載の電解コンデンサ。
【発明の詳細な説明】
【技術分野】
【０００１】
電解コンデンサに関し、特に小型化が図れ、さらなる低インピーダンス特性を有する電解コンデンサに関する。
【背景技術】
【０００２】
従来の電解コンデンサは、アルミニウムなどの弁金属箔の表面積をエッチング処理によって拡大し、誘電体層を形成して陽極とし、エッチング処理を施した同種または他の金属の箔を陰極とし、セパレータ（電解紙）を両極間に配置した構造となっている。このセパレータは、陽極箔と陰極箔がショートするのを防止し、併せてこの電解液を保持するものであり、クラフト紙、マニラ紙等の薄く低密度の紙が用いられている。
【０００３】
そして、高電導率を有する電解コンデンサ駆動用の電解液として、γ−ブチロラクトンを主溶媒とし、溶質として環状アミジン化合物を四級化したカチオンであるイミダゾリニウムカチオンやイミダゾリウムカチオンを、カチオン成分とし、酸の共役塩基をアニオン成分とした塩を溶解させたものが用いられている。
【０００４】
そして、リード線を接合した陽極箔と陰極箔をセパレータを介して重ね合わせ、巻回してコンデンサ素子を作成し、このコンデンサ素子に電解液を含浸させ、ケースに入れて封口し、電解コンデンサが製造される。
【０００５】
このように、電解コンデンサは、ショート防止の為セパレータを両極間に配置しているので、このセパレータを薄くすれば、両極間の距離が短くなり、電解コンデンサ素子の外径を小さくでき、コンデンサを小型化できる。しかしながら、セパレータを薄くしすぎると、両極が接近しすぎることになり、両極がショートしてしまうので薄膜化にも限界があり、電解コンデンサの小型化には限界があった。さらに、セパレータの抵抗によって低インピーダンス化にも限界があった。
【０００６】
このようなアルミニウム電解コンデンサの欠点を改良することを目的として、セパレータを用いずにゲル状のイオン伝導性電解質を陽極箔と陰極箔の間に形成して、小型化、低インピーダンス化を図る試みがある（特許文献１）。
【０００７】
【特許文献１】特開２００１−２１７１４号公報
【発明の開示】
【発明が解決しようとする課題】
【０００８】
しかしながら、このような試みによっても、低インピーダンス化は十分ではなかった。そこで、本発明は、小型化が図れ、さらなる低インピーダンス特性を有する電解コンデンサを提供することを目的とする。
【課題を解決するための手段】
【０００９】
前記の目的を達成するために、本発明に係る電解コンデンサは、誘電体酸化皮膜を有する陽極と陰極との間にポリマーゲルのみからなる電極剥離層を形成した電解コンデンサであって、ポリマーゲルがポリアクリル酸エステルまたはポリメタクリル酸エステルからなるポリマーとイオン性液体からなる。
【００１０】
また、イオン性液体が、ジシアナミドをアニオン成分とする塩であってもよい。
【００１１】
さらに、イオン性液体が下記式で示される非対称のカチオンをカチオン成分としてもよい。
【００１２】
【化５】
2008091590.tif 000002
但し、式中の記号は以下の意味を示す。
Ｒ１、Ｒ２はアルキル基、好ましくは、Ｒ１がメチル基、Ｒ２がエチル基、ブチル基。
【００１３】
【化６】
2008091590.tif 000003
但し、式中の記号は以下の意味を示す。
Ｒ１〜Ｒ４はアルキル基、好ましくは、Ｒ１がペンチル基でＲ２〜Ｒ４がエチル基、Ｒ１がヘキシル基でＲ２〜Ｒ４がエチル基またはブチル基。
【００１４】
【化７】
2008091590.tif 000004
但し、式中の記号は以下の意味を示す。
Ｒ１〜Ｒ４はアルキル基、好ましくは、Ｒ１がプロピル基、ブチル基、またはヘキシル基でＲ２がメチル基。
【００１５】
【化８】
2008091590.tif 000005
但し、式中の記号は以下の意味を示す。
Ｒ１〜Ｒ４はアルキル基、好ましくは、Ｒ１〜Ｒ３がヘキシル基でＲ２がデシル基。
【００１６】
次に、イオン性液体が１−エチル−３−メチルイミダゾリウムであってもよい。
【００１７】
また、１−エチル−３−メチルイミダゾリウムの２５〜４００ｗｔ％のスルホランを含んでもよい。
【００１８】
さらに、ポリマーがメタクリル酸２−ヒドロキシルエチルであってもよい。
【発明の効果】
【００１９】
誘電体酸化皮膜を有する陽極と陰極との間にポリマーゲルのみからなる電極剥離層を形成した電解コンデンサであって、ポリマーゲルがポリアクリル酸エステルまたはポリメタクリル酸エステルからなるポリマーとイオン性液体からなる電解コンデンサを構成することで、小型化および高耐電圧化が図れ、さらなる低インピーダンス特性を有する電解コンデンサを提供することができる。
【発明を実施するための最良の形態】
【００２０】
本願のポリアクリル酸エステルまたはポリメタクリル酸エステルからなるポリマーとイオン性液体からなるポリマーゲルは、電解コンデンサのセパレータの替りに用いることができ、陽極と陰極の極間をこれまでのセパレータを用いた電解コンデンサより小さくすることができるので、電解コンデンサの小型化を図ることができる。さらに、このポリマーの導電率は高いので、電解コンデンサの低インピーダンス化を図ることができる。
【００２１】
イオン性液体については、ジシアナミドをアニオン成分とする塩、または、下記式で示される非対称のカチオンをカチオン成分とすることができる。
【００２２】
【化９】
2008091590.tif 000006
但し、式中の記号は以下の意味を示す。
Ｒ１、Ｒ２はアルキル基、好ましくは、Ｒ１がメチル基、Ｒ２がエチル基、ブチル基。
【００２３】
【化１０】
2008091590.tif 000007
但し、式中の記号は以下の意味を示す。
Ｒ１〜Ｒ４はアルキル基、好ましくは、Ｒ１がペンチル基でＲ２〜Ｒ４がエチル基、Ｒ１がヘキシル基でＲ２〜Ｒ４がエチル基またはブチル基。
【００２４】
【化１１】
2008091590.tif 000008
但し、式中の記号は以下の意味を示す。
Ｒ１〜Ｒ４はアルキル基、好ましくは、Ｒ１がプロピル基、ブチル基、またはヘキシル基でＲ２がメチル基。
【００２５】
【化１２】
2008091590.tif 000009
但し、式中の記号は以下の意味を示す。
Ｒ１〜Ｒ４はアルキル基、好ましくは、Ｒ１〜Ｒ３がヘキシル基でＲ２がデシル基。
【００２６】
なかでも、電導度の良好な１−エチル−３−メチルイミダゾリウムがもっとも好適である。
【００２７】
また、１−エチル−３−メチルイミダゾリウムジシアナミドのみでは高温寿命試験においてインピーダンスの上昇がみられるが、１−エチル−３−メチルイミダゾリウムジシアナミドの２５〜４００ｗｔ％のスルホランを含有させると、インピーダンスの安定化を図ることができる。
【００２８】
ポリアクリル酸エステルとしては、ポリアクリル酸メチル、ポリアクリル酸エチル、ポリアクリル酸ブチルを挙げることができる。ポリメタクリル酸エステルとしては、ポリメタクリル酸メチル、ポリメタクリル酸エチル、ポリメタクリル酸ブチル、ポリメタクリル酸２−ヒドロキシルエチルを挙げることができる。
【００２９】
本願の電解コンデンサは、アクリル酸エステル、またはメタクリル酸エステルのモノマーとイオン性液体を混合し、過酸化ベンゾイル等の重合開始剤を添加し、この重合液を陽極および／または陰極にコーティングして重合を促進させ、その後、両極を重ね合わせて平板型電解コンデンサとして形成する。また、両極を箔型とし、巻回して巻回型電解コンデンサとして形成することもできる。
【００３０】
本願のポリマーゲルのなかでも、相溶性、粘着性が良好でインピーダンスが低減するので、１−エチル−３−メチルイミダゾリウムジシアナミドとポリメタクリル酸２−ヒドロキシルエチルからなるポリマーゲルが好ましい。
【実施例１】
【００３１】
１−エチル−３−メチルイミダゾリウムジシアナミドに メタクリル酸２−ヒドロキシルエチルモノマーと 過酸化ベンゾイルを加えかくはん後, エッチング箔を陽極酸化した陽極箔とエッチング箔からなる陰極箔にそれぞれ滴下し, 減圧含浸した。混合物が含浸された陽極箔及び陰極箔を６０℃で加熱、重合した。重合後, 両極を重ね合わせて挟み, セパレーターレスコンデンサを作成した（実施例）。同様に、両極の間にセパレータを挟み、γ−ブチロラクトン、フタル酸エチルジメチルイミダゾリニウムを減圧含浸した（比較例）。
【００３２】
それぞれ陽極箔の陽極酸化電圧を２０Ｖ（表１）、１３０Ｖ（表２）とし、両極間を変えた電解コンデンサについて、インピーダンスを測定した。
【００３３】
【表１】
2008091590.tif 000010
【００３４】
【表２】
2008091590.tif 000011
【００３５】
表に示されるように、両極間を従来の５０μｍに比べて、２０μｍを小さくすることができ、小型化を図ることができる。
【００３６】
さらに、両極間が同じ比較例と比べて、インピーダンスが低減しており、低インピーダンス化を図ることができる。
【実施例２】
【００３７】
実施例１のポリマーゲルと、従来のポリフッ化ビニリデンと四フッ化ホウ素テトラエチルアンモニウムからなるポリマーゲルのイオン伝導度は、６．７５（ｍＳ／ｃｍ）、４．３０（ｍＳ／ｃｍ）であり、伝導度の向上が図られていることがわかる。
【実施例３】
【００３８】
実施例１のポリマーゲルを用いてセパレーターレスコンデンサを作成し，火花電圧を測定した。同様に，両極の間にセパレータを挟み、１−エチル−３−メチルイミダゾリウムジシアナミドを減圧含浸し，火花電圧を測定した。結果は、それぞれ１２０Ｖ、６０Ｖで、本願のポリマーゲルの耐電圧は、イオン性液体の耐電圧より大幅に上昇していることがわかった。